セシウム含有水溶液を、フェロシアン化ナトリウムおよびフェロシアン化カリウムから選択される少なくとも1種のフェロシアン化塩と、金属鉄の粉末および酸化鉄の粉末から選択される少なくとも1種の鉄系粉末に接触させてセシウムを沈殿又は吸着させて、セシウムを水溶液から分離することを特徴とする汚染液中のセシウムの除去方法。セシウム含有水溶液に、フェロシアン化塩を添加したのち、鉄系粉末と接触させる請求項1に記載の汚染液中のセシウムの除去方法。セシウム含有水溶液に、フェロシアン化塩と鉄系粉末を添加接触させる請求項1に記載の汚染液中のセシウムの除去方法。鉄系粉末の一部または全部が、鉄鋼製造工程から排出される鉄を含有するスラグである請求項1、2又は3に記載の汚染液中のセシウムの除去方法。セシウム含有水溶液を、フェロシアン化ナトリウム及びフェロシアン化カリウムから選択される少なくとも1種のフェロシアン化塩と、金属鉄の粉末および酸化鉄の粉末から選択される少なくとも1種の鉄系粉末を含む除去剤と接触させてセシウムを沈殿又は吸着させて、セシウムを含有した除去剤を水溶液から分離することを特徴とする汚染液中のセシウムの除去方法。セシウムを含有した除去剤を水溶液から分離する際に、磁石を利用して分離することを特徴とする請求項4に記載の汚染液中のセシウムの除去方法。セシウムを含有した除去剤を水溶液から分離した後、分離されたセシウムを含有した除去剤を容器に入れて輸送又は保管することを特徴とする請求項4に記載の汚染液中のセシウムの除去方法。フェロシアン化ナトリウム及びフェロシアン化カリウムから選択される少なくとも1種のフェロシアン化塩と、金属鉄の粉末および酸化鉄の粉末から選択される少なくとも1種の鉄系粉末とを混合して得られることを特徴とするセシウムの除去剤。本発明は、入手容易な吸着際を使用して、汚染液中のセシウムを高い選択率で簡便に吸着又は沈殿させることができる放射性セシウムの除去方法を提供する。本発明者は、水溶液中のセシウムを効率よく回収することができ、しかも繰り返し使用できる吸着剤について種々研究を重ねた結果、一般に入手容易な水溶性フェロシアン化塩使用し、且つ鉄粉および又は酸化鉄粉と併用することによりセシウムを選択的に吸着させることができることを見出し、本発明を完成した。すなわち、本発明は、セシウム含有水溶液を、フェロシアン化ナトリウム及びフェロシアン化カリウムから選択される少なくとも1種のフェロシアン化塩と、金属鉄の粉末および酸化鉄の粉末から選択される少なくとも1種の鉄系粉末とを接触させてセシウムを沈殿又は吸着させて、セシウムを水溶液から分離することを特徴とする汚染液中のセシウムの除去方法である。上記セシウムの除去方法において、セシウム含有水溶液に、フェロシアン化塩を添加したのち、金属鉄又は酸化鉄の粉末と接触させることができる。また、上記金属鉄または酸化鉄の粉末が、鉄鋼製造工程から排出される鉄を含有するスラグであることができる。上記セシウムの除去方法において、セシウムを水溶液から分離するにあたり、比重差により、セシウムの吸着物又は沈殿物と金属鉄又は酸化鉄の粉末混合物を水溶液から分離することができる。また、上記を粉末混合物を水溶液から分離する際に、磁石を利用して分離することができる。また、本発明は、フェロシアン化ナトリウム及びフェロシアン化カリウムから選択される少なくとも1種のフェロシアン化塩と、金属鉄又は酸化鉄の粉末とを混合して得られることを特徴とするセシウムの除去剤である。本発明の方法によれば、入手が容易な水溶性のフェロシアン化塩と鉄粉又は酸化鉄粉から、高い効率で、汚染液中のセシウムを含むセシウムの除去が可能となる。また、セシウムの除去に使用された除去剤は水溶液から分離した後、安全に輸送又は保管する必要があるが、本発明の除去剤は放射線遮蔽能力が高いので、これを封入した容器表面から放射される放射線量が低く、後処理の安全性も向上する。本発明で処理されるセシウム含有水溶液は、原子炉を始めとする原子力設備から排出される廃液等であり、放射性セシウムで汚染された海水等であってもよく、放射性セシウムを含有する汚染液であれば制限はない。また、放射能で汚染された土壌、瓦礫、構造物等を洗浄して生じる汚染液や土壌からの浸出水であってもよい。セシウムの濃度は、低~高レベルの汚染液であることができるが、セシウムとして、0.0001~100mgl程度の濃度の汚染液に適する。汚染液中にはセシウム以外の成分が含まれてもよく、特に吸着時に競合する恐れがある吸着阻害物質としてNaClを海水と同程度含む汚染液に対しても優れた効果を奏する。また、本発明のセシウムの除去剤は、汚染液だけでなく、セシウムにより汚染された土壌等に直接混合して使用してもよい。本発明で使用するフェロシアン化塩は、フェロシアン化ナトリウム又はフェロシアン化カリウムである。より好ましいのは、安全性が高く食品添加物としても使用されているフェロシアン化カリウムである。これらのフェロシアン化塩は、市販品をそのまま使用できると言う利点がある。フェロシアン化塩は、汚染液中に固体のまま添加して溶解させてもよく、別に水に溶解させて水溶液として汚染液中に添加してもよい。本発明で使用する鉄系粉末は、金属鉄の粉末、酸化鉄の粉末又は両者を含む粉末である。鉄系粉末としては、除去率の点では金属鉄の粉末が好ましいが、酸化鉄の粉末は安価に得られるという利点がある。鉄系粉末は平均径Median径が10~1000μm程度であればよい。金属鉄の粉末は、有機塩素系物質の浄化に用いられるアトマイズド鉄粉や還元鉄粉、鉄鋼製造工程から排出される鋳鉄粉であることもでき、鉄鋼を切断、穴開け、切削等をする加工工程から排出される金属鉄を含有する屑又はこれらの粉砕物等であることもできる。本発明で使用する酸化鉄の粉末は、工業原料用に製造されたものでよいが、鉄鋼製造工程から排出されるミルスケールや製鋼スラグの粉末であることもできる。例えば、製鋼スラグには、転炉製鋼プロセスから発生するスラグと電気炉製鋼プロセスから発生するスラグとがあり、転炉プロセスでは、溶銑予備処理、転炉、二次製錬の各段階で発生するスラグに分けられる。転炉スラグには酸化鉄が多量に含まれているので有利である。フェロシアン化塩の使用量としては、水溶液中に存在するセシウムに対し、通常、少なくとも当量、好ましくは2倍当量以上になる量で用いられる。大過剰に使用することは不利であるので、2倍当量以下の量が好ましい。本発明の吸着剤は、上記フェロシアン化塩と鉄系粉末を混合して得られる。配合割合は広範囲に変化し得るが、フェロシアン化塩:鉄系粉末=1:1000~1:1重量比の範囲が好ましい。この吸着剤は粉末状の混合物であってもよく、水溶性のバインダー等で粒状等に成形した成形体であってもよい。本発明の方法では、まずセシウムとフェロシアン化塩とが反応してフェロシアン化セシウム塩となり、これが、鉄粉または酸化鉄粉に吸着又は沈着するものと考えられる。そのため、汚染液にフェロシアン化塩と鉄系粉末を同時に添加して、攪拌接触せてもよく、先に汚染液にフェロシアン化塩を加えて反応させ、その後と鉄系粉末と接触させ、吸着させてもよい。鉄粉または酸化鉄粉は固体なのでこれをカラムに充填して使用すれば、捕集効率が向上する。また、鉄粉を水溶液中に分散させて使用する場合は、水溶液との分離は沈降分離も可能であるが、磁石を利用した分離も可能となる利点がある。水溶液から分離した吸着剤、又は鉄粉または酸化鉄粉鉄系粉末は、放射性セシウムを高濃度で含有するので、これは容器に封入した上で、輸送又は保管することが好ましい。このような容器としては、容積100L以上のドラム缶等が適するが、輸送性の点からは18L缶のようなものが取り扱いやすい場合がある。水溶液から分離した吸着剤、又は鉄粉または酸化鉄粉鉄系粉末は、鉄系粉末を多量に含むため、γ線に代表される放射線の遮蔽効果が高く、容器の中心部付近からの放射線の容器表面に到達する割合が大きく減少するものと考えられる。汚染液は中性であっても、弱酸性であっても、アルカリ性であっても差し支えないが、pH5~12の範囲が好ましい。しかし、強酸性の場合には、フェロシアン化塩物が分解するため、酸中和能力の高い製鋼スラグを用いることがよい。次に、実施例により本発明をさらに詳細に説明する。なお、各例中のセシウム濃度は原子吸光光度法を用いて行った。表中、NDは検出されないことを意味する。実施例1モデル汚染液として、セシウム濃度が9mglとなるように市販の塩化セシウム試薬を用い、吸着競合物質としてナトリウム濃度が11000mglとなるように市販の塩化ナトリウム試薬を添加した水溶液を用意した。この水溶液100ml中に、市販のフェロシアン化カリウム三水和物試薬1重量部と市販の水質浄化用の還元鉄粉金属Fe:995、粒度300メッシュ1重量部をスーパーミキサーにて30秒混合して作成した吸着剤1gを添加し、25°Cで6h攪拌し、接触させた。その後、水溶液を5Aのろ紙でろ過し、ろ液中のセシウム濃度を測定した。この時のセシウム吸着率及びセシウム吸着量を計算した結果を表1に示す。実施例2実施例1で使用したと同じモデル汚染液を使用し、この水溶液140ml中に、実施例1で使用したと同じ吸着材06gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表1に示す。実施例3実施例1で使用したと同じモデル汚染液を使用し、この水溶液100ml中に、実施例1で使用したと同じフェロシアン化カリウム三水和物試薬05gと、実施例1で使用したと同じ還元鉄粉1重量部05gを別々に添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表1に示す。実施例4実施例1で使用したと同じモデル汚染液を使用し、この水溶液100ml中に、市販のフェロシアン化カリウム三水和物試薬1重量部と市販の水質浄化用の鋳鉄粉TFe94、金属Fe:90、C:3、粒径:2mmアンダー品1重量部をスーパーミキサーにて30秒混合して作成した吸着剤1gを添加し、25°Cで6h攪拌し、接触させた。その後、水溶液を5Aのろ紙でろ過し、ろ液中のセシウム濃度を測定した。この時のセシウム吸着率及びセシウム吸着量を計算した結果を表1に示す。実施例5実施例1で使用したと同じモデル汚染液を使用し、この水溶液100ml中に、市販のフェロシアン化カリウム三水和物試薬1重量部と市販の酸化鉄粉TFe70、Fe2O3:34、FeO:60、金属Fe:04、粒径:2mmアンダー品1重量部をスーパーミキサーにて30秒混合して作成した吸着剤1gを添加し、25°Cで6h攪拌し、接触させた。その後、水溶液を5Aのろ紙でろ過し、ろ液中のセシウム濃度を測定した。この時のセシウム吸着率及びセシウム吸着量を計算した結果を表1に示す。実施例6実施例1で使用したと同じモデル汚染液を使用し、この水溶液100ml中に、市販のフェロシアン化カリウム三水和物試薬1重量部と、化学組成がT-Fe20、CaO:39、SiO2:17でSiO2/CaOが0.4である農業肥料用の製鋼スラグ粉末1重量部をスーパーミキサーにて30秒混合して作成した吸着剤1gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表1に示す。実施例7モデル汚染液として、セシウム濃度が5mglとなるように塩化セシウム及び、吸着阻害物質としてナトリウム濃度が12000mglとなるように塩化ナトリウムを添加した水溶液を用意した。この水溶液100ml中に、実施例1で使用したと同じ吸着剤1gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表2に示す。実施例8実施例7で使用したと同じモデル汚染液を使用し、この水溶液100ml中に、実施例1で使用したと同じフェロシアン化カリウム三水和物試薬3重量部と実施例1で使用したと同じ還元鉄粉5重量部をスーパーミキサーにて30秒混合して作成した吸着剤1gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表2に示す。実施例9実施例7で使用したと同じモデル汚染液を使用し、この水溶液100ml中に、実施例1で使用したと同じフェロシアン化カリウム三水和物試薬1重量部と実施例1で使用したと同じ還元鉄粉5重量部をスーパーミキサーにて30秒混合して作成した吸着剤1gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表2に示す。実施例10モデル汚染液として、セシウム濃度が65mglとなるように塩化セシウム及び、吸着阻害物質としてナトリウム濃度が12000mglとなるように塩化ナトリウムを添加した水溶液を用意した。この水溶液100ml中に、実施例6で使用したと同じ吸着剤1gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表2に示す。実施例11実施例1で使用したと同じモデル汚染液を使用し、この水溶液100ml中に、市販のフェロシアン化ナトリウム十水和物試薬1重量部と市販の水質浄化用の還元鉄粉粒度300メッシュ1重量部をスーパーミキサーにて30秒混合して作成した吸着剤1gを添加し、25°Cで6h攪拌し、接触させた。その後、水溶液を5Aのろ紙でろ過し、ろ液中のセシウム濃度を測定した。この時のセシウム吸着率及びセシウム吸着量を計算した結果を表2に示す。実施例12実施例1で使用したと同じモデル汚染液を使用し、この水溶液100ml中に、実施例11で使用したと同じ市販のフェロシアン化ナトリウム十水和物試薬1重量部と、化学組成がT-Feが20、CaOが39、SiO2が17で、SiO2/CaOが0.4である農業肥料用の製鋼スラグ粉末1重量部をスーパーミキサーにて30秒混合して作成した吸着剤1gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表2に示す。実施例13モデル汚染液として、セシウム濃度が22mglとなるように市販の塩化セシウム試薬を用い、吸着競合物質としてナトリウム濃度が5900mglとなるように市販の塩化ナトリウム試薬を添加した水溶液を用意した。この水溶液500ml中に、実施例11で使用したと同じフェロシアン化ナトリウム十水和物試薬1重量部と、実施例4で使用したと同じ水質浄化用の鋳鉄粉3重量部をスーパーミキサーにて30秒混合して作成した吸着剤04gを添加し、25°Cで6h攪拌し、接触させた。その後、水溶液を5Aのろ紙でろ過し、ろ液中のセシウム濃度を測定した。この時のセシウム吸着率及びセシウム吸着量を計算した結果を表3に示す。実施例14実施例13で使用したと同じモデル汚染液を使用し、この水溶液100ml中に、実施例11で使用したと同じフェロシアン化ナトリウム十水和物試薬1重量部と、実施例4で使用したと同じ水質浄化用の鋳鉄粉10重量部をスーパーミキサーにて30秒混合して作成した吸着剤1gを添加し、25°Cで6h攪拌し、接触させた。その後、水溶液を5Aのろ紙でろ過し、ろ液中のセシウム濃度を測定した。この時のセシウム吸着率及びセシウム吸着量を計算した結果を表3に示す。実施例15実施例13で使用したと同じモデル汚染液を使用し、この水溶液100ml中に、実施例11で使用したと同じフェロシアン化ナトリウム十水和物試薬1重量部と、実施例4で使用したと同じ水質浄化用の鋳鉄粉20重量部をスーパーミキサーにて30秒混合して作成した吸着剤1gを添加し、25°Cで6h攪拌し、接触させた。その後、水溶液を5Aのろ紙でろ過し、ろ液中のセシウム濃度を測定した。この時のセシウム吸着率及びセシウム吸着量を計算した結果を表3に示す。実施例16実施例13で使用したと同じモデル汚染液を使用し、この水溶液100ml中に、実施例11で使用したと同じフェロシアン化ナトリウム十水和物試薬1重量部、実施例4で使用したと同じ水質浄化用の鋳鉄粉10重量部、実施例5で使用したと同じ酸化鉄粉10重量部をスーパーミキサーにて30秒混合して作成した吸着剤1gを添加し、25°Cで6h攪拌し、接触させた。その後、水溶液を5Aのろ紙でろ過し、ろ液中のセシウム濃度を測定した。この時のセシウム吸着率及びセシウム吸着量を計算した結果を表3に示す。比較例1実施例1で使用したと同じモデル汚染液を使用し、この水溶液100ml中に、実施例1で使用したと同じフェロシアン化カリウム三水和物試薬0.5gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表4に示す。比較例2実施例1で使用したと同じモデル汚染液を使用し、この水溶液100ml中に、実施例1で使用したと同じ金属鉄粉0.5gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表4に示す。比較例3実施例1で使用したと同じモデル汚染液を使用し、この水溶液100ml中に、実施例5で使用したと同じ酸化鉄粉0.5gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表4に示す。比較例4実施例1で使用したと同じモデル汚染液を使用し、この水溶液100ml中に、実施例6で使用したと同じ製鋼スラグ粉末0.5gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表4に示す。比較例5実施例1で使用したと同じモデル汚染液を使用し、この水溶液100ml中に、実施例11で使用したと同じ市販のフェロシアン化ナトリウム十水和物試薬0.5gを添加し、実施例1と同じ方法で、25°Cで6h攪拌し、接触させた。その後、水溶液をろ過し、ろ液中のセシウム濃度を測定した。この時のセシウム吸着率及びセシウム吸着量を計算した結果を表4に示す。実施例17放射線源としてウラン鉱石、放射線測定装置としてガイガーミュラー計数管式サーベイメータ、遮蔽材充填用容器として、外寸90mm×90mm×25mmの紙製容器を準備し、放射線源と放射線測定装置の間に遮蔽材充填用容器を設置した。放射線源と放射線測定装置間の距離は25mmとし、紙製容器の厚み25mmを通過させるように配置した。なお、紙製容器を配置しない場合の測定値は930カウント分であり、空の紙製容器を配置した場合の測定値とほぼ同じである。実施例4で使用したと同じ吸着剤を資材として紙製容器に充填して、放射線源と放射線測定装置の中間に設置し、その時のガンマー線強度を測定した。その時の資材の充填密度、資材を充填せずに紙容器のみを設置して測定した場合の放射線強度を100とした時の放射線の測定強度比、ガンマー線遮蔽能力を表5に示す。実施例18実施例17で使用したと同じ測定方法を用いて、実施例14で使用したと同じ吸着剤のガンマー線強度を測定した。その時の、資材の充填密度、資材を充填せずに紙容器のみを設置して測定した場合の放射線強度を100とした時の放射線の測定強度比、ガンマー線遮蔽能力を表5に示す。実施例19実施例17で使用したと同じ測定方法を用いて、実施例15で使用したと同じ吸着剤のガンマー線強度を測定した。その時の、資材の充填密度、資材を充填せずに紙容器のみを設置して測定した場合の放射線強度を100とした時の放射線の測定強度比、ガンマー線遮蔽能力を表5に示す。実施例20実施例17で使用したと同じ測定方法を用いて、実施例16で使用したと同じ吸着剤のガンマー線強度を測定した。その時の、資材の充填密度、資材を充填せずに紙容器のみを設置して測定した場合の放射線強度を100とした時の放射線の測定強度比、ガンマー線遮蔽能力を表5に示す。比較例6実施例17で使用したと同じ測定方法を用いて、市販の土木試験用標準砂豊浦産のガンマー線強度を測定した。その時の、資材の充填密度、資材を充填せずに紙容器のみを設置して測定した場合の放射線強度を100とした時の放射線の測定強度比、ガンマー線遮蔽能力を表5に示す。比較例7実施例13で使用したと同じモデル汚染液を使用し、この水溶液100ml中に、比較例6で使用したと同じ土木試験用標準砂1gを添加し、実施例1と同じ方法で、25°Cで6h攪拌し、接触させた。その後、水溶液をろ過し、ろ液中のセシウム濃度を測定した。この時のセシウムの濃度は22mgl、セシウムの吸着率は0であった。比較例8実施例17で使用したと同じ測定方法を用いて、市販の地学実習用オリビンサンド岩本鉱産物商会有製、ハワイ産のガンマー線強度を測定した。その時の、資材の充填密度、資材を充填せずに紙容器のみを設置して測定した場合の放射線強度を100とした時の放射線の測定強度比、ガンマー線遮蔽能力を表5に示す。比較例9実施例13で使用したと同じモデル汚染液を使用し、この水溶液100ml中に、比較例8で使用したと同じ地学実習用オリビンサンド1gを添加し、実施例1と同じ方法で、25°Cで6h攪拌し、接触させた。その後、水溶液をろ過し、ろ液中のセシウム濃度を測定した。この時のセシウムの濃度は22mgl、セシウムの吸着率は0であった。表1~表4から、本発明の除去方法、吸着剤により、セシウムの除去が良好に行われることが分かる。また、表5から、本発明の吸着剤により、オリビンサンド等の重砂と同等以上の放射線の遮蔽が行われることが分かる。